(57)【特許請求の範囲】
【請求項１】
防曇剤を樹脂シートに塗布した防曇性樹脂シートであって、防曇剤が蔗糖と炭素数１４〜１８の脂肪族モノカルボン酸との部分エステル化合物と、炭素数１４〜２２の脂肪族モノカルボン酸アルカリ金属塩と、下記の親水性アクリル系樹脂とを含有し、且つ該部分エステル化合物／該脂肪族モノカルボン酸アルカリ金属塩＝３０／７０〜９０／１０（質量比）の割合で含有していて、また（該部分エステル化合物＋該脂肪族モノカルボン酸アルカリ金属塩）／該親水性アクリル系樹脂＝７０／３０〜２０／８０（質量比）の割合で含有するものであり、かかる防曇剤を樹脂シートの片面当たりで５〜５０mg／ｍ２となるよう塗布したものであることを特徴とする防曇性樹脂シート。
親水性アクリル系樹脂：分子中に、下記の化１で示されるビニル単量体から形成された構成単位を１０〜６０質量％、化１で示されるビニル単量体と共重合可能な他のビニル単量体から形成された構成単位を４０〜９０質量％（合計１００質量％）有する数平均分子量１００００〜１０００００のビニル共重合体
【化１】
0004753417.tif 000010
（化１において、
Ｒ１：水素原子又はメチル基
Ｒ２：炭素数１〜４のアルキレン基
Ｒ３，Ｒ４：炭素数１〜４のアルキル基）
【請求項２】
脂肪族モノカルボン酸アルカリ金属塩が炭素数１６〜２０の脂肪族モノカルボン酸アルカリ金属塩である請求項１記載の防曇性樹脂シート。
【請求項３】
脂肪族モノカルボン酸アルカリ金属塩が炭素数１６〜２０の脂肪族モノカルボン酸ナトリウムである請求項１記載の防曇性樹脂シート。
【請求項４】
化１で示されるビニル単量体と共重合可能な他のビニル単量体が、炭素数１〜４のヒドロキシアルキル基を有するヒドロキシアルキル（メタ）アクリレート及び炭素数１〜４のアルキル基を有するアルキル（メタ）アクリレートから選ばれる一つ又は二つ以上である請求項１〜３のいずれか一つの項記載の防曇性樹脂シート。
【請求項５】
親水性アクリル系樹脂が、化１で示されるビニル単量体から形成された構成単位を１０〜６０質量％、炭素数１〜４のヒドロキシアルキル基を有するヒドロキシアルキル（メタ）アクリレートから形成された構成単位を１０〜４０質量％及び炭素数１〜４のアルキル基を有するアルキル（メタ）アクリレートから形成された構成単位を１０〜７０質量％（合計１００質量％）有し、且つ数平均分子量が２００００〜９００００のものである請求項１〜４のいずれか一つの項記載の防曇性樹脂シート。
【請求項６】
防曇剤が、（部分エステル化合物＋脂肪族モノカルボン酸アルカリ金属塩）／親水性アクリル系樹脂＝６０／４０〜３０／７０（重量比）の割合で含有するものである請求項１〜５のいずれか一つの項記載の防曇性樹脂シート。
【請求項７】
防曇剤が部分エステル化合物と脂肪族モノカルボン酸アルカリ金属塩と親水性アクリル系樹脂とを合計で９５質量％以上含有するものである請求項１〜６のいずれか一つの項記載の防曇性樹脂シート。
【請求項８】
樹脂シートがスチレン系樹脂シート、エチレンテレフタレート系樹脂シート又は脂肪族エステル系樹脂シートである請求項１〜７のいずれか一つの項記載の防曇性樹脂シート。
【請求項９】
請求項１〜８のいずれか一つの項記載の防曇性樹脂シートを成形して成る防曇性成形体。
【発明の詳細な説明】
【技術分野】
【０００１】
本発明は防曇性樹脂シート及び防曇性成形体に関する。樹脂シートや樹脂シートを成形加工した成形体が食品包装材や食品包装容器等に広く使用されている。かかる食品包装材や食品包装容器には、その内容物が視認できることが重要であるため、防曇性が要求される。なかでも内容物が温かい食品である場合には、高温下においても防曇性を長時間持続することが要求される。本発明はかかる要求に応える防曇性樹脂シート及び防曇性成形体に関する。
【背景技術】
【０００２】
従来、防曇性樹脂シートとして、１）コロナ放電処理後に蔗糖脂肪酸エステルを塗布した防曇性樹脂シート（例えば特許文献１参照）、２）蔗糖脂肪酸エステルと、ポリグリセリン脂肪酸エステルと、ポリオキシプロピレンポリオキシエチレンブロックポリマーとの混合物で表面を被覆した防曇性樹脂シート（例えば特許文献２参照）、３）蔗糖脂肪酸エステルと、ポリビニルアルコールとからなる防曇性被膜を有する防曇性樹脂シート（例えば特許文献３参照）、４）蔗糖脂肪酸エステルと、アクリル系ポリマーとを含有する防曇剤を塗布した防曇性樹脂シート（例えば特許文献４参照）、５）アニオン系界面活性剤と、非イオン系界面活性剤とからなる界面活性剤層を有する防曇性樹脂シート（例えば特許文献５参照）等が提案されている。
【０００３】
しかし、これらの従来提案されている防曇性樹脂シートには、樹脂シート表面にベタツキ感を生じることなく、高温下においても防曇性を長時間持続するということができない問題がある。
【特許文献１】特開平５−９８０５４号公報
【特許文献２】特開２００３−２０１３５５号公報
【特許文献３】特開２０００−２８０４１０号公報
【特許文献４】特開２００３−２５３２４１号公報
【特許文献５】特開２００２−１２６８７号公報
【発明の開示】
【発明が解決しようとする課題】
【０００４】
本発明が解決しようとする課題は、樹脂シート表面にベタツキ感を生じることなく、高温下においても防曇性を長時間持続する防曇性樹脂シート及び防曇性成形体を提供する処にある。
【課題を解決するための手段】
【０００５】
前記の課題を解決する本発明は、防曇剤を樹脂シートに塗布した防曇性樹脂シートであって、防曇剤が蔗糖と炭素数１４〜１８の脂肪族モノカルボン酸との部分エステル化合物と、炭素数１４〜２２の脂肪族モノカルボン酸アルカリ金属塩と、下記の親水性アクリル系樹脂とを含有し、且つ該部分エステル化合物／該脂肪族モノカルボン酸アルカリ金属塩＝３０／７０〜９０／１０（質量比）の割合で含有していて、また（該部分エステル化合物＋該脂肪族モノカルボン酸アルカリ金属塩）／該親水性アクリル系樹脂＝７０／３０〜２０／８０（質量比）の割合で含有するものであり、かかる防曇剤を樹脂シートの片面当たりで５〜５０mg／ｍ２となるよう塗布したものであることを特徴とする防曇性樹脂シートに係る。また本発明は、以上のような防曇性樹脂シートを成形して成る防曇性成形体に係る。
【０００６】
親水性アクリル系樹脂：分子中に、下記の化１で示されるビニル単量体から形成された構成単位を１０〜６０質量％、化１で示されるビニル単量体と共重合可能な他のビニル単量体から形成された構成単位を４０〜９０質量％（合計１００質量％）有する数平均分子量１００００〜１０００００のビニル共重合体
【０００７】
【化１】
0004753417.tif 000002
【０００８】
化１において、
Ｒ１：水素原子又はメチル基
Ｒ２：炭素数１〜４のアルキレン基
Ｒ３，Ｒ４：炭素数１〜４のアルキル基
【０００９】
本発明の防曇性樹脂シートに用いる防曇剤は、蔗糖と炭素数１４〜１８の脂肪族モノカルボン酸との部分エステル化合物と、炭素数１４〜２２の脂肪族モノカルボン酸アルカリ金属塩と、親水性アクリル系樹脂とを含有するものである。
【００１０】
防曇剤に用いる部分エステル化合物としては、１）蔗糖１分子に炭素数１４〜１８の脂肪族モノカルボン酸１分子がエステル結合したモノエステル化合物、２）蔗糖１分子に炭素数１４〜１８の脂肪族モノカルボン酸２〜７分子がエステル結合したジ〜ヘプタエステル化合物が挙げられる。かかる部分エステル化合物の原料となる炭素数１４〜１８の脂肪族モノカルボン酸としては、テトラデカン酸、ヘキサデカン酸、オクタデカン酸、オクタデセン酸、イソオクタデカン酸、１２−ヒドロキシオクタデカン酸等が挙げられる。
【００１１】
以上説明した部分エステル化合物の具体例としては、蔗糖オクタデカナート［モノエステル化合物／ジ〜ヘプタエステル化合物＝７０／３０（質量％）の混合物、以下Ｍ／Ｐ＝７０／３０という］、蔗糖ヘキサデカナート（Ｍ／Ｐ＝８０／２０）、蔗糖テトラデカナート（Ｍ／Ｐ＝７０／３０）等が挙げられる。
【００１２】
防曇剤に用いる炭素数１４〜２２の脂肪族モノカルボン酸アルカリ金属塩としては、１）テトラデカン酸リチウム、ヘキサデカン酸リチウム、オクタデカン酸リチウム、エイコサン酸リチウム、テトラデセン酸リチウム、オクタデセン酸リチウム、エイコセン酸リチウム、イソオクタデカン酸リチウム、１２−ヒドロキシオクタデカン酸リチウム等の炭素数１４〜２２の脂肪族モノカルボン酸リチウム、２）テトラデカン酸ナトリウム、ヘキサデカン酸ナトリウム、オクタデカン酸ナトリウム、エイコサン酸ナトリウム、テトラデセン酸ナトリウム、オクタデセン酸ナトリウム、エイコセン酸ナトリウム、イソオクタデカン酸ナトリウム、１２−ヒドロキシオクタデカン酸ナトリウム等の炭素数１４〜２２の脂肪族モノカルボン酸ナトリウム、３）テトラデカン酸カリウム、ヘキサデカン酸カリウム、オクタデカン酸カリウム、エイコサン酸カリウム、テトラデセン酸カリウム、オクタデセン酸カリウム、エイコセン酸カリウム、イソオクタデカン酸カリウム、１２−ヒドロキシオクタデカン酸カリウム等の炭素数１４〜２２の脂肪族モノカルボン酸カリウムなどが挙げられるが、なかでも炭素数１６〜２０の脂肪族モノカルボン酸アルカリ金属塩が好ましく、炭素数１６〜２０の脂肪族モノカルボン酸ナトリウムがより好ましい。
【００１３】
防曇剤に用いる親水性アクリル系樹脂は、分子中に前記の化１で示されるビニル単量体から形成された構成単位と、化１で示されるビニル単量体と共重合可能な他のビニル単量体から形成された構成単位とを有するビニル共重合体である。
【００１４】
化１で示されるビニル単量体において、化１中のＲ１は水素原子又はメチル基である。Ｒ２はメチレン基、エチレン基、トリメチレン基、テトラメチレン基等の炭素数１〜４のアルキレン基である。Ｒ３とＲ４はメチル基、エチル基、プロピル基、イソプロピル基、ブチル基、イソブチル基等の炭素数１〜４のアルキル基である。かかるビニル単量体としては、化１中のＲ１が水素原子又はメチル基、Ｒ２がエチレン基、Ｒ３とＲ４がメチル基又はエチル基である場合のものが好ましい。
【００１５】
化１で示されるビニル単量体と共重合可能な他のビニル単量体としては、１）ヒドロキシメチルアクリレート、２−ヒドロキシエチルアクリレート、３−ヒドロキシプロピルアクリレート、４−ヒドロキシブチルアクリレート、ヒドロキシメチルメタクリレート、２−ヒドロキシエチルメタクリレート、３−ヒドロキシプロピルメタクリレート、４−ヒドロキシブチルメタクリレート等の、炭素数１〜４のヒドロキシアルキル基を有するヒドロキシアルキル（メタ）アクリレート、２）２，２−ジヒドロキシエチルアクリレート、２，３−ジヒドロキシプロピルアクリレート、４，４−ジヒドロキシブチルアクリレート、２，２−ジヒドロキシエチルメタクリレート、２，３−ジヒドロキシプロピルメタクリレート、４，４−ジヒドロキシブチルメタクリレート等の、炭素数１〜４のジヒドロキシアルキル基を有するジヒドロキシアルキル（メタ）アクリレート、３）メチルアクリレート、エチルアクリレート、プロピルアクリレート、ブチルアクリレート、ヘキシルアクリレート、オクチルアクリレート、デシルアクリレート、ドデシルアクリレート、ヘキサデシルアクリレート、オクタデシルアクリレート、イソオクタデシルアクリレート、シクロペンチルアクリレート、シクロヘキシルアクリレート、メチルメタクリレート、エチルメタクリレート、プロピルメタクリレート、ブチルメタクリレート、ヘキシルメタクリレート、オクチルメタクリレート、デシルメタクリレート、ドデシルメタクリレート、ヘキサデシルメタクリレート、オクタデシルメタクリレート、イソオクタデシルメタクリレート、シクロペンチルメタクリレート、シクロヘキシルメタクリレート等の、炭素数１〜１８のアルキル基を有するアルキル（メタ）アクリレート、４）Ｎ−メチルアクリルアミド、Ｎ−エチルアクリルアミド、Ｎ−イソプロピルアクリルアミド等の、１個の炭素数１〜３のアルキル基で置換されたモノ置換（メタ）アクリルアミド、５）Ｎ，Ｎ−ジメチルアクリルアミド、Ｎ，Ｎ−ジエチルアクリルアミド、Ｎ，Ｎ−ジイソプロピルアクリルアミド等の、２個の炭素数１〜３のアルキル基で置換されたジ置換（メタ）アクリルアミド、６）スチレン、ｐ−メチルスチレン、α−メチルスチレン、ビニルトルエン等の芳香族ビニル単量体等が挙げられるが、なかでも炭素数１〜４のヒドロキシアルキル基を有するヒドロキシアルキル（メタ）アクリレート及び炭素数１〜４のアルキル基を有するアルキル（メタ）アクリレートから選ばれる一つ又は二つ以上が好ましく、２−ヒドロキシエチルアクリレート、２−ヒドロキシエチルメタクリレート、エチルアクリレート、メチルメタクリレートがより好ましい。
【００１６】
本発明の防曇性樹脂シートに用いる防曇剤を構成することとなる親水性アクリル系樹脂は、以上説明したような化１で示されるビニル単量体から形成された構成単位と、化１で示されるビニル単量体と共重合可能な他のビニル単量体から形成された構成単位とから成るものであるが、化１で示されるビニル単量体から形成された構成単位を１０〜６０質量％、化１で示されるビニル単量体と共重合可能な他のビニル単量体から形成された構成単位を４０〜９０質量％（合計１００質量％）有し、且つ数平均分子量が１００００〜１０００００のものである。なかでもかかる親水性アクリル系樹脂としては、化１で示されるビニル単量体から形成された構成単位を１０〜６０質量％、炭素数１〜４のヒドロキシアルキル基を有するヒドロキシアルキル（メタ）アクリレートから形成された構成単位を１０〜４０質量％及び炭素数１〜４のアルキル基を有するアルキル（メタ）アクリレートから形成された構成単位を１０〜７０質量％（合計１００質量％）有し、且つ数平均分子量が２００００〜９００００のものが好ましい。
【００１７】
以上説明した本発明に用いる親水性アクリル系樹脂それ自体は、公知の方法、例えば特開２００４−２４４６０５号公報に記載の方法で合成できる。より具体的には、化１で示されるビニル単量体と、化１で示される単量体と共重合可能な他のビニル単量体とをメタノール等の溶媒に溶解し、ラジカル重合開始剤、ラジカル連鎖移動剤を適宜添加した後、窒素雰囲気下に、ラジカル重合温度にてラジカル共重合反応を行うことにより合成できる。
【００１８】
本発明の防曇性樹脂シートに用いる防曇剤は、以上説明したように、蔗糖と炭素数１４〜１８の脂肪族モノカルボン酸との部分エステル化合物と、炭素数１４〜２２の脂肪族モノカルボン酸アルカリ金属塩と、親水性アクリル系樹脂とを含有するものであるが、部分エステル化合物／脂肪族モノカルボン酸アルカリ金属塩＝３０／７０〜９０／１０（質量比）の割合で含有するものとし、好ましくは５０／５０〜８０／２０（質量比）の割合で含有するものとする。
【００１９】
また本発明の防曇性樹脂に用いる防曇剤は、以上説明したような部分エステル化合物と脂肪族モノカルボン酸アルカリ金属塩と親水性アクリル系樹脂とを含有するものであるが、かかる防曇剤は、（部分エステル化合物＋脂肪族モノカルボン酸アルカリ金属塩）／親水性アクリル系樹脂＝７０／３０〜２０／８０（質量比）の割合で含有するものとし、好ましくは６０／４０〜３０／７０（質量比）の割合で含有するものとする。また本発明の防曇性樹脂シートに用いる防曇剤において、部分エステル化合物と脂肪族モノカルボン酸アルカリ金属塩と親水性アクリル系樹脂の合計含有量は特に制限されないが、部分エステル化合物と脂肪族モノカルボン酸アルカリ金属塩と親水性アクリル系樹脂を合計で９５質量％以上含有するものが好ましい。
【００２０】
本発明の防曇性樹脂シートにおいて、以上説明したような防曇剤を塗布することとなる樹脂シートとしては公知のものが使用できる。これには例えば、１）ポリスチレン、スチレン・アクリロニトリル共重合体等から製造されたスチレン系樹脂シート、２）エチレングリコール・テレフタル酸共重合体等から製造されたエチレンテレフタレート系樹脂シート、３）ポリ乳酸等から製造された脂肪族エステル系樹脂シート、４）ポリ塩化ビニル、エチレン・塩化ビニル共重合体等から製造された塩化ビニル系樹脂シート、５）ポリメチルメタクリレート、メチルメタクリレート・スチレン共重合体等から製造されたアクリル系樹脂シート、６）６−ナイロン、６，６−ナイロン等から製造されたアミド系樹脂シート、７）カーボネート系樹脂シート、８）ポリエチレン、ポリプロピレン等から製造されたオレフィン系樹脂シート等が挙げられるが、なかでもスチレン系樹脂シート、エチレンテレフタレート系樹脂シート、脂肪族エステル系樹脂シートが好ましい。以上説明した樹脂シートとしては、アモルファスシート、無延伸シート、同時二軸延伸シート、逐次二軸延伸シート等の公知のシート成形手段で製造されたものが挙げられる。またこれらの樹脂シートは必要に応じて、コロナ処理等の表面処理が施されたものであってもよい。
【００２１】
本発明の防曇性樹脂シートにおいて、以上説明したような防曇剤を樹脂シートに塗布する方法としては、公知の方法を用いることができる。これには例えば、いずれも防曇剤を溶媒に溶解して調製した塗布液を使用するスプレーコート法、グラビアコート法、エアナイフコート法、バーコート法、キスコート法、フローコート法、ディップコート法が挙げられる。防曇剤を溶解する溶媒としては、水、アルコール、トルエン、酢酸エチル等の単独又は混合したものが挙げられるが、なかでも水、又は水と炭素数１〜３のアルコールとの混合液が好ましい。防曇剤の塗布量は、樹脂シートの片面当たりで５〜５０mg／ｍ２となるようにする。
【００２２】
本発明の防曇性樹脂シートには、防曇剤の他に必要に応じてシリコーンオイルやポリオキシアルキレン重合体等の離型剤を塗布することもできる。かかる離型剤は防曇剤塗布面、又は反対面のどちらに塗布してもよい。かかる離型剤を防曇剤塗布面に塗布する時は、防曇剤に予め混合しておいたものを塗布してもよいし、別々に塗布してもよい。
【００２３】
本発明の樹脂シートは、用途に応じ熱成形して、容器等の成形体とすることができる。かかる熱成形の方法としては、真空成形、圧空成形等が挙げられる。また、成形体としては、飲料及び食品用容器の蓋やトレー等が挙げられる。
【発明の効果】
【００２４】
以上説明した本発明によると、樹脂シート表面にベタツキ感を生じることなく、高温下においても防曇性を長時間持続する防曇性樹脂シート及び防曇性成形体を提供できるという効果がある。
【００２５】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【実施例】
【００２６】
試験区分１（防曇性樹脂シートの作製）
参考例１
蔗糖オクタデカナート（Ｍ／Ｐ＝７０／３０）（Ａ−１）０．２８ｇ及びオクタデカン酸ナトリウム（Ｂ−１）０．１２ｇを水／イソプロピルアルコール＝９０／１０（質量比）の溶媒９９．６ｇに溶解し、有効濃度０．４％の塗布液を調製した。エチレンテレフタレート系樹脂シート（未結晶タイプ、コロナ処理によりぬれ張力４０ｍＮ／ｍに表面処理したもの）に、調製した塗布液をバーコーターにて片面当たり１０ｇ／ｍ２（防曇剤換算では４０mg／ｍ２）となるよう塗布した後、７０℃で乾燥して防曇性樹脂シートを作製した。
【００２７】
参考例２〜２３及び比較例１〜８
参考例１と同様にして、参考例２〜２３及び比較例１〜８の防曇性樹脂シートを作製した。参考例１も含めこれらの内容を表１にまとめて示した。
【００２８】
試験区分２（防曇性樹脂シートの評価）
試験区分１で作製した防曇性樹脂シートについて、高温下での防曇性、防曇性の持続性及びベタツキ感を下記の方法で評価した。結果を表２にまとめて示した。
【００２９】
・高温下での防曇性
試験区分１で作製した防曇性樹脂シートを直径７cmの円形に切り取り、６０℃の温水１００mlを入れた２００ml容のビーカーに防曇剤の塗布面がビーカーの内側となるように被せ、６０℃の恒温水槽にビーカーが恒温水に浸るように置いて１０分間放置した後、ビーカーを恒温水槽から取り出すことなく、防曇性樹脂シートのビーカーの内側面に付着した水滴の付着程度を観察し、下記の基準で評価した。
評価基準
◎：水滴が無く透明で、防曇性が優れている
○：大きな水滴があるが透明で、防曇性が良好である
△：水滴がありやや不透明で、防曇性が劣っている
×：小さな水滴があり不透明で、防曇性が著しく劣り実用的でない
【００３０】
・防曇性の持続性
前記の高温下での防曇性を評価した後、そのままの状態で放置し、防曇性樹脂シートのビーカーの内側面に水滴が付いてやや不透明となり、防曇性が劣る状態（前記高温下での防曇性の評価における△の状態）となるまでの時間を測定し、測定値を下記の基準で評価した。
評価基準
◎：防曇性の持続時間が４時間以上であり、防曇性の持続性が優れている
○：防曇性の持続時間が２時間以上４時間未満であり、防曇性の持続性が良好である
△：防曇性の持続時間が１時間以上２時間未満であり、防曇性の持続性が劣っている
×：防曇性の持続時間が１時間未満であり、防曇性の持続性が著しく劣り実用的でない
【００３１】
・ベタツキ感
作製直後の防曇性樹脂シートの防曇剤塗布面を指先で触って、ベタツキ感を官能評価し、下記の基準で評価した。
◎：ベタツキがなく良好である
○：ベタツキが少なく実用的である
×：ベタツキが激しく実用的でない
【００３２】
【表１】
0004753417.tif 000003
【００３３】
表１において、
Ａ−１：蔗糖オクタデカナート（Ｍ／Ｐ＝７０／３０）
Ａ−２：蔗糖ヘキサデカナート（Ｍ／Ｐ＝８０／２０）
Ａ−３：蔗糖テトラデカナート（Ｍ／Ｐ＝７０／３０）
Ａ−４：蔗糖オクタデカナート（Ｍ／Ｐ＝７０／３０）／蔗糖ヘキサデカナート（Ｍ／Ｐ＝８０／２０）＝３０／７０（質量比）の混合物
Ａ−５：蔗糖ヘキサデカナート（Ｍ／Ｐ＝８０／２０）／蔗糖テトラデカナート（Ｍ／Ｐ＝８０／２０）＝６０／４０（質量比）の混合物
Ａ−６：蔗糖ドコサナート（Ｍ／Ｐ＝７０／３０）
Ａ−７：蔗糖ドデカナート（Ｍ／Ｐ＝７０／３０）
Ａ−８：蔗糖ヘキサデカナート（Ｍ／Ｐ＝８０／２０）／蔗糖ドコサナート（Ｍ／Ｐ＝７０／３０）＝５０／５０（質量比）の混合物
Ａ−９：蔗糖ヘキサデカナート（Ｍ／Ｐ＝８０／２０）／蔗糖ドテカナート（Ｍ／Ｐ＝７０／３０）＝７０／３０（質量比）の混合物
ａ−１：デカグリセリンモノオクタデカナート
ａ−２：ジグリセリンモノオクタデカナート
ａ−３：ソルビタンモノオクタデカナート
ａ−４：ソルビタンモノドデカナートのエチレンオキサイド２０モル付加物
ａ−５：ドデシルアルコールのエチレンオキサイド１０モル付加物
Ｂ−１：オクタデカン酸ナトリウム
Ｂ−２：オクタデセン酸ナトリウム
Ｂ−３：ヘキサデセン酸ナトリウム
Ｂ−４：オクタデカン酸ナトリウム／オクタデセン酸ナトリウム＝２０／８０（質量比）の混合物
Ｂ−５：オクタデセン酸ナトリウム／ヘキサデセン酸ナトリウム＝８０／２０（質量比）の混合物
Ｂ−６：オクタデセン酸カリウム
Ｂ−７：オクタデカン酸カリウム
Ｂ−８：テトラデカン酸ナトリウム
Ｂ−９：ドコセン酸カリウム
Ｂ−１０：オクタデセン酸ナトリウム／テトラデカン酸ナトリウム＝５０／５０（質量比）の混合物
Ｂ−１１：オクタデセン酸ナトリウム／ドコセン酸カリウム＝５０／５０（質量比）の混合物
ｂ−１：ドデカン酸カリウム
Ｓ−１： エチレンテレフタレート系樹脂シート（未結晶タイプ、コロナ処理にてぬれ張力４０ｍＮ／ｍに表面処理したもの）
Ｓ−２：エチレンテレフタレート系樹脂シート（二軸延伸タイプ）
Ｓ−３：脂肪族エステル系樹脂シート（無延伸タイプ、コロナ処理にてぬれ張力４０ｍＮ／ｍに表面処理したもの）
Ｓ−４：スチレン系樹脂シート（無延伸タイプ、コロナ処理にてぬれ張力４０ｍＮ／ｍに表面処理したもの）
Ｓ−５：スチレン系樹脂シート（二軸延伸タイプ、コロナ処理にてぬれ張力４０ｍＮ／ｍに表面処理したもの）
Ｓ−６：ポリプロピレンシート（無延伸タイプ、コロナ処理にてぬれ張力４０ｍＮ／ｍに表面処理したもの）
Ｓ−７：ポリメタクリル酸メチルシート（無延伸タイプ）
これらは以下同じ
【００３４】
【表２】
0004753417.tif 000004
【００３５】
試験区分３（防曇性樹脂シートの作製）
・実施例２４
蔗糖オクタデカナート（Ａ−１）０．１６ｇ、オクタデカン酸ナトリウム（Ｂ−１）０．０６４ｇ及び親水性アクリル系樹脂（Ｍ−１）０．１８ｇを水９９．５９６ｇに溶解し、有効濃度０．４％の塗布液を調製した。エチレンテレフタレート系樹脂シート（未結晶タイプ、コロナ処理にてぬれ張力４０ｍＮ／ｍに表面処理したもの）に、調製した塗布液をバーコーターにて１０ｇ／ｍ２（防曇剤換算では４０mg／ｍ２）となるよう塗布した後、７０℃で乾燥して防曇性樹脂シートを作製した。
【００３６】
・実施例又は参考例２５〜４６及び比較例９〜１６
実施例２４と同様にして、実施例又は参考例２５〜４６及び比較例９〜１６の防曇性樹脂シートを作製した。実施例２４も含めこれらの内容を表３にまとめて示した。
【００３７】
試験区分４（防曇性樹脂シートの評価）
試験区分３で作製した防曇性樹脂シートについて、高温下での防曇性、防曇性の持続性及びベタツキ感を試験区分２と同様の方法で評価した。結果を表５にまとめて示した。
【００３８】
【表３】
0004753417.tif 000005
【００３９】
表３において、
（Ｃ−１）〜（Ｃ−８）：表４にまとめて示した親水性アクリル系樹脂
【００４０】
【表４】
0004753417.tif 000006
【００４１】
表４において、
Ｍ−１：化１中のＲ１がメチル基、Ｒ２がエチレン基、Ｒ３がメチル基、Ｒ４がメチル基である場合の化１で示されるビニル単量体から形成された構成単位
Ｍ−２：化１中のＲ１がメチル基、Ｒ２がエチレン基、Ｒ３がエチル基、Ｒ４がエチル基である場合の化１で示されるビニル単量体から形成された構成単位
Ｍ−３：化１中のＲ１が水素原子、Ｒ２がエチレン基、Ｒ３がエチル基、Ｒ４がエチル基である場合の化１で示されるビニル単量体から形成された構成単位
Ｎ−１：２−ヒドロキシエチルメタクリレートから形成された構成単位
Ｎ−２：２−ヒドロキシエチルアクリレートから形成された構成単位
Ｔ−１：メチルメタクリレートから形成された構成単位
Ｔ−２：エチルアクリレートから形成された構成単位
Ｔ−３：ブチルアクリレートから形成された構成単位
Ｕ−１：Ｎ，Ｎ−ジメチルメタクリルアミドから形成された構成単位
Ｖ−１：スチレンから形成された構成単位
【００４２】
【表５】
0004753417.tif 000007
【００４３】
試験区分５
・参考例４７（防曇性成形体の作製）
試験区分１で作製した防曇性樹脂シート（Ｐ−１）を圧空成形機に供し、防曇剤を塗布した面が内側となるように、開口部７０mm、底部６０mm、深さ３０mmの円錐台状の成形体を作製した。
【００４４】
・実施例又は参考例４８〜９２及び比較例１７〜３２
参考例４７と同様にして、試験区分１又は３で作製した防曇性樹脂シートを用いて実施例又は参考例４８〜９２及び比較例１７〜３２の成形体を作製した。
【００４５】
試験区分６（防曇性成形体の評価）
試験区分５で作製した防曇性成形体について、高温下での防曇性、防曇性の持続性及びベタツキ感を試験区分２と同様の方法で評価した。結果を表６及び表７にまとめて示した。
【００４６】
【表６】
0004753417.tif 000008
【００４７】
【表７】
0004753417.tif 000009